(57)【要約】【課題】  塗料の乾燥性を促進することを目的とする取り扱いの容易な水性路面標示塗料用硬化促進剤、及び当該硬化促進剤の使用に適した水性路面標示塗料、とこれらの施工に適した塗装方法を提供する。【解決手段】  硬化促進剤は、水に不溶でありアルカリ水溶液に可溶である金属化合物である。水性路面標示塗料は、硬化促進剤が散布されることによって成膜・固化する合成樹脂エマルションを結合材とし、塗料の水素イオン指数（ｐＨ）が１０以上１２以下の範囲にある塗料である。硬化促進剤を水性路面標示塗料と共に路面に散布することによって、水性路面標示塗料に硬化促進剤が容易に溶け、水性路面標示塗料の乾燥性を促進することができる。【選択図】    なし【特許請求の範囲】
【請求項１】
水性路面標示塗料と共に路面に散布する水性路面標示塗料用硬化促進剤において、硬化促進剤が、水に不溶でありアルカリ水溶液に可溶である金属化合物であることを特徴とする水性路面標示塗料用硬化促進剤。
【請求項２】
金属化合物が、亜鉛酸化物、マグネシウム酸化物、水酸化亜鉛、水酸化マグネシウムまたはこれら混合物を主成分とすることを特徴とする請求項１に記載の水性路面標示塗料用硬化促進剤。
【請求項３】
請求項１又は請求項２に記載の水性路面標示塗料用硬化促進剤を、水に分散させたことを特徴とする水性路面標示塗料用硬化促進剤分散液。
【請求項４】
合成樹脂エマルション系の水性路面標示塗料において、請求項１又は請求項２に記載の水性路面標示塗料用硬化促進剤によって成膜・固化する合成樹脂エマルションを結合材として含有すること、および、塗料の水素イオン指数（ｐＨ）が１０以上１２以下の範囲にあること、を特徴とする水性路面標示塗料。
【請求項５】
揮発性塩基を含有することにより塗料の水素イオン指数（ｐＨ）が１０以上１２以下の範囲に調整された請求項４に記載の水性路面標示塗料。
【請求項６】
請求項１または請求項２に記載の水性路面標示塗料用硬化促進剤または請求項３に記載の水性路面標示塗料用硬化促進剤分散液を、請求項４または請求項５に記載の水性路面標示塗料と共に路面に散布することを特徴とする水性路面表示塗料の塗布方法。
【請求項７】
請求項１または請求項２に記載の水性路面標示塗料用硬化促進剤または請求項３に記載の水性路面標示塗料用硬化促進剤分散液と、請求項４または請求項５に記載の水性路面標示塗料からなる路面標示塗料セット。
【発明の詳細な説明】
【技術分野】
【０００１】
この発明は、路面に塗布する水性路面標示塗料に関し、塗料の乾燥性を促進することを目的とする水性路面標示塗料用硬化促進剤、水性路面標示塗料用硬化促進剤分散液及び当該硬化促進剤の使用に適した水性路面標示塗料、とこれらの施工に適した塗装方法に関するものである。
【背景技術】
【０００２】
水性路面標示塗料は、揮発性有機化合物を多く含有する溶剤系路面標示塗料に替わって種々提案されている（特許文献１〜３参照）。
【０００３】
特許文献１として示す、特許第３０４９６４２号公報には、トラフィックペイントに適した水性の急速硬化性組成物の開示がある。
特許文献１の主たる特徴は、（ａ）０℃以上のＴｇを有する陰イオン的に安定化された乳化重合体、（ｂ）アミン基またはイミン基を含有するモノエチレン性不飽和単量体の単量体単位を２０〜１００重量％含む、付加重合された水溶性または水分散性多官能性アミン重合体、および（ｃ）本質的にすべての多官能性アミン重合体が非イオン性状態にある点まで組成物のｐＨを上昇させるのに十分な量の揮発性塩基の、（ａ）、（ｂ）、（ｃ）を含有させたものであった。特許文献１の発明では、水性のトラフィックペイントの結合材成分と配合成分により急速硬化性を得られるようにしている。
【０００４】
特許文献２として示す、特許第３３００４５８号公報には、水性の路面標示用組成物の開示がある。特許文献２の主たる特徴は、分子量１０，０００〜１００，０００の樹脂からなる固形分を４５％以上含み、かつ０〜５０℃のガラス転移温度を有した機械的安定性の優れたエマルションと、顔料、充填剤、およびその他塗料用添加剤からなる塗料であって、エマルション固形分と、顔料、充填剤、およびその他塗料用添加剤との重量比率が、１００：２００〜１００：９００に構成され、更に該塗料中の不揮発分が、７０重量％以上であり、かつ該塗料中に反応性官能基として炭素−炭素二重結合を少なくとも分子内に二個有するモノマーまたはそのオリゴマーを含むことにあった。特許文献２の発明では、塗料の固形分と不揮発分の他、結合材成分の分子量、Ｔｇ、反応性官能基の種類に特徴を持つようにしている。
【０００５】
特許文献３として示す、特開２００４−１８２９１７号公報は、本件出願人が出願人に一人となる発明であり、水性の路面標示用塗料組成物の開示がある。特許文献３の主たる特徴は、エマルション系の水性塗料中に、無機充填材（顔料を除く。）が配合されてなる路面標示用の塗料組成物において、前記無機充填材の一部として、モース硬度５以上を示す硬質無機充填材が、塗面に耐摩耗性を付与可能な量配合されてなることにあり、路面標示用塗料の耐摩耗性を改良したものにあった。
【０００６】
水性路面標示塗料は水分が蒸発しないと塗膜の成膜が行われないため、乾燥時間は、塗布の際の気温や湿度といった周囲の環境に大きく依存するものである。特に湿度が高い環境下の施工においては、水性路面標示塗料は乾燥時間に数時間程度要することがあり、係る時間、道路の交通規制を行わなければならないという問題がある。
【０００７】
上記の水性路面標示塗料の乾燥時間の問題を解決するためにいくつかの提案がなされている。例えば、特許文献４（特開２００４−２４４４６７号公報）では、路面に塗布された路面標示用水性塗料の塗膜上に路面標示用水性塗料定着剤を散布する路面標示の形成方法が開示されている。そして、路面標示用水性塗料定着剤として、酸化カルシウム、酸化バリウム及び酸化ストロンチウムなどの水と反応することで発熱可能な無機化合物粒子が開示されている。
【０００８】
【特許文献１】特許第３０４９６４２号公報
【０００９】
【特許文献２】特許第３３００４５８号公報
【００１０】
【特許文献３】特開２００４−１８２９１７号公報
【００１１】
【特許文献４】特開２００４−２４４４６７号公報
【発明の開示】
【発明が解決しようとする課題】
【００１２】
特許文献４（特開２００４−２４４４６７号公報）に記載された発明においては、定着剤としての無機化合物粒子が水と反応することによって発熱し、塗料の乾燥性を促進するものである。しかし、定着剤が接触している塗料の周辺は定着剤が発熱することによって乾燥性が促進されるものの、発熱が終了すると乾燥性は促進されないため、定着剤の散布量が少ない場合には塗料の乾燥性が充分でない恐れがある。また、定着剤としての無機化合物粒子が水と反応するため、定着剤は長期の保存の際に空気中の水分と反応し、定着剤が変化する恐れがある。特に酸化カルシウム、酸化バリウム及び酸化ストロンチウムは、従来より乾燥剤として好んで使用されるものであり、長期の保存の際には密閉して保管する必要があるなど、取り扱いが困難であるという問題がある。
【００１３】
この発明は、上記のような従来技術に存在する問題点に着目してなされたものである。その目的とするところは、塗料の乾燥性を促進することを目的とする取り扱いの容易な水性路面標示塗料用硬化促進剤、水性路面標示塗料用硬化促進剤分散液及び当該硬化促進剤の使用に適した水性路面標示塗料、とこれらの施工に適した塗装方法を提供することにある。
【課題を解決するための手段】
【００１４】
上記の目的を達成するために、請求項１に記載の発明の水性路面標示塗料用硬化促進剤は、水性路面標示塗料と共に路面に散布する水性路面標示塗料用硬化促進剤において、硬化促進剤が、水に不溶でありアルカリ水溶液に可溶である金属化合物であることを要旨とする。
【００１５】
請求項２に記載の発明の水性路面標示塗料用硬化促進剤は、請求項１に記載の発明において、金属化合物が、亜鉛酸化物、マグネシウム酸化物、水酸化亜鉛、水酸化マグネシウムまたはこれら混合物を主成分とすることを要旨とする。
【００１６】
請求項３に記載の発明の水性路面標示塗料用硬化促進剤分散液は、請求項１又は請求項２に記載の水性路面標示塗料用硬化促進剤を、水に分散させたことを要旨とする。
【００１７】
請求項４に記載の発明の水性路面標示塗料は、合成樹脂エマルション系の水性路面標示塗料において、請求項１又は請求項２に記載の水性路面標示塗料用硬化促進剤によって成膜・固化する合成樹脂エマルションを結合材として含有すること、および、塗料の水素イオン指数（ｐＨ）が１０以上１２以下の範囲にあることを要旨とする。
【００１８】
請求項５に記載の発明の水性路面標示塗料は、請求項４に記載の発明において、揮発性塩基を含有することにより塗料の水素イオン指数（ｐＨ）が１０以上１２以下の範囲に調整されたことを要旨とする。
【００１９】
請求項６に記載の発明の水性路面表示塗料の塗布方法は、請求項１または２に記載の水性路面標示塗料用硬化促進剤または請求項３に記載の水性路面標示塗料用硬化促進剤分散液を、請求項４または請求項５に記載の水性路面標示塗料と共に路面に散布することを要旨とする。
【００２０】
請求項７に記載の発明の路面標示塗料セットは、請求項１または２に記載の水性路面標示塗料用硬化促進剤または請求項３に記載の水性路面標示塗料用硬化促進剤分散液と、請求項４または請求項５に記載の水性路面標示塗料からなることを要旨とする。
【発明の効果】
【００２１】
請求項１の発明によれば、請求項１に記載の水性路面標示塗料用硬化促進剤を用いることにより、水性路面標示塗料の乾燥性を促進することができる。
【００２２】
請求項２の発明によれば、請求項２に記載の水性路面標示塗料用硬化促進剤を用いることにより、請求項１の発明の効果に加え、硬化促進剤の長期の保存の際に、硬化促進剤の変化を少なくすることができる。
【００２３】
請求項３の発明によれば、請求項３に記載の水性路面標示塗料用硬化促進剤分散液を用いることにより、硬化促進剤の散布を容易に行うことができる。
【００２４】
請求項４の発明によれば、請求項４の水性路面標示塗料を用いることにより、請求項１又は請求項２に記載の水性路面標示塗料用硬化促進剤が散布されることによって、塗料の乾燥性を促進することができる。
【００２５】
請求項５の発明によれば、請求項５の水性路面標示塗料を用いることにより、請求項４の発明の効果に加え、塗料が成膜・固化した塗膜の耐水性・耐アルカリ性といった塗膜物性が良好なものとなる。
【００２６】
請求項６の発明によれば、請求項６の塗布方法を用いることにより、路面上に乾燥性の良い塗膜を形成することができる。
【００２７】
請求項７の発明によれば、請求項７の路面標示塗料セットを用いることにより、本発明の水性路面表示塗料の塗布方法を好適に実施することができる。
【発明を実施するための最良の形態】
【００２８】
以下、この発明の水性路面標示塗料用硬化促進剤（以下、「本発明の硬化促進剤」という）及び水性路面標示塗料（以下、「本発明の塗料」という）及び水性路面表示塗料の塗布方法（以下、「本発明の方法」という）について詳細に説明する。
【００２９】
本発明の硬化促進剤は、水に不溶でありアルカリ水溶液に可溶である金属化合物である。この硬化促進剤を用いることにより、塗料の乾燥性を促進することができる。水に不溶とは、金属化合物が、故意に他の物質を溶解させた水溶液ではない水に不溶であることをいう。水は、他の物質が溶けていることによって溶解力が増す性質を有している。したがって、故意に他の物質を溶解させた水溶液ではない水にまで不溶であることを要するものではない。なお、水は非常に物質を溶かしやすい液体であるため、１×１０−３（ｇ／１００ｇ・Ｈ２Ｏ）以下の溶解は、本発明では水に不溶であるとする。アルカリ水溶液に可溶であるとは、金属化合物が、故意に他の物質を溶かすことによってアルカリ性に調整された水溶液に可溶であることをいう。詳しくは、アルカリ水溶液の水素イオン濃度（以下、ｐＨとする。）が８以上で可溶であるものが好ましい。
【００３０】
本発明の硬化促進剤としての金属化合物として、金属酸化物または金属水酸化物が挙げられ、これらの中には水に不溶でありアルカリ水溶液に可溶である性質を有するものが多く、塗料の乾燥性を促進することができる。
【００３１】
本発明の硬化促進剤としての金属酸化物として、亜鉛酸化物、カドミウム酸化物、マグネシウム酸化物、ベリリウム酸化物が挙げられ、具体的には、酸化亜鉛、酸化カドミウム、酸化マグネシウム、酸化ベリリウムを使用することができる。また、金属水酸化物として、水酸化亜鉛、水酸化マグネシウム、水酸化銅を使用することができる。これらは１種類単独でも２種類を混合しても本発明の硬化促進剤として使用することができる。これらは、水に不溶でありアルカリ水溶液に可溶である性質を有し、水に不溶であるため、空気中の水分と反応することがなく、硬化促進剤の長期の保存の際に、硬化促進剤の変化が少ないという利点を有している。これら金属化合物の中でも、酸化亜鉛、酸化マグネシウム、水酸化亜鉛および水酸化マグネシウムが市場において一般に流通しており価格が安価であるため、本発明の硬化促進剤として好適に使用することができ、特に酸化亜鉛および酸化マグネシウムは、市場において大量に流通しているため、より好適に使用することができる。
【００３２】
また、本発明の硬化促進剤の平均粒子径は、０．２〜１０００μｍであることが好ましい。好適に硬化促進剤を散布することができ、塗料が成膜・固化してなる塗膜の仕上がりも良いためである。０．２μｍ以下だと本発明の塗料に散布する際に硬化促進剤が空気中に舞い、散布が困難となる恐れがある。一方、１０００μｍ以上だと本発明の塗料に散布した際に硬化促進剤が粒子として残り、塗膜の仕上がりが良くならない恐れがある。より好ましくは、平均粒子径が５〜５００μｍにある硬化促進剤である。上記の利点に加え、入手が容易となるからである。
【００３３】
また、本発明の硬化促進剤を、水に分散させた硬化促進剤分散液として使用することもできる。この硬化促進剤分散液を用いることにより、硬化促進剤の散布を容易に行うことができる。粒子である硬化促進剤より水に分散させた硬化促進剤分散液の方が散布が容易であるからである。
【００３４】
水とは、水道水や井戸水など容易に入手することができるものを含み、精製水やイオン交換水などに限定されるものではない。水には必要に応じ、硬化促進剤の分散を安定にする分散剤、水の揮発を早めるためにメタノール、エタノール、アセトンまたは酢酸エチルといった低沸点有機溶剤を添加することができる。また、硬化促進剤分散液を安定にするための添加剤として湿潤剤、消泡剤、凍結防止剤及び増粘剤を必要に応じ添加することもできる。
【００３５】
硬化促進剤分散液における本発明の硬化促進剤の分散割合としては、１５〜６０重量％程度が好ましい。硬化促進剤分散液を散布されることによって塗料が十分に成膜・固化させることができ、また、硬化促進剤分散液における硬化促進剤の分散が安定であるためである。１５％未満だと硬化促進剤分散液が散布された塗料が十分に成膜・固化しない恐れがあり、一方、６０重量％以上だと、硬化促進剤分散液における硬化促進剤の分散が不安定になり硬化促進剤の沈降などが生じる恐れがある。
【００３６】
本発明の塗料は、本発明の硬化促進剤が散布されることによって成膜・固化する合成樹脂エマルションを結合材として含有すること、および、揮発性塩基を含有することにより塗料のｐＨが１０以上１２以下の範囲に調整されている水性路面標示塗料である。
【００３７】
本発明の硬化促進剤が散布されることによって成膜・固化する合成樹脂エマルションとは、本発明の硬化促進剤が溶けることによって生じる金属イオンによって合成樹脂エマルションが成膜・固化する合成樹脂エマルションをいう。具体的には、陰イオンによって安定化された乳化重合体を含有する合成樹脂エマルションが好ましく、陰イオンとしては、陰イオン性界面活性剤、陰イオン性官能基又はアニオン性官能基などが好適に使用することができる。本発明の塗料により、本発明の硬化促進剤が散布されることによって、塗料の乾燥性を促進することができる。本発明の塗料に本発明の硬化促進剤を散布することによって、本発明の硬化促進剤の金属化合物が当該水性塗料に溶け、金属化合物の金属が陽イオンとなって、陰イオンによって安定化された乳化重合体を含有する合成樹脂エマルションが不安定になり、成膜・固化すると考えられるからである。
【００３８】
揮発性塩基を含有することにより塗料のｐＨが１０以上１２以下の範囲に調整された水性路面標示塗料とは、揮発性塩基の添加によりｐＨが１０以上１２以下の範囲に調整した水性路面標示塗料をいう。本発明の塗料のｐＨが１０以上１２以下の範囲にあることによって、塗料物性が劣ることなく、本発明の塗料に本発明の硬化促進剤は容易に溶かすことができる。なお、ｐＨが１０未満では、本発明の硬化促進剤が十分に溶けない恐れがあり、一方、ｐＨが１２を越える値では、添加される揮発性塩基の量が多くなり、水性路面標示塗料の粘度、固形分といった塗料物性が劣る恐れがある。
【００３９】
揮発性塩基とは、塗料の成膜・固化の際に揮発する塩基をいう。揮発性塩基を用いることによって、成膜した塗料に塩基が残ることがないため、塗料が成膜・固化した塗膜の耐水性・耐アルカリ性といった塗膜物性が良好なものとなる。一方、塗料の成膜・固化の際に揮発しない塩基を用いた場合には、塗料が成膜・固化した塗膜に塩基が残るため、耐水性、耐アルカリ性といった、塗膜物性が満たされない恐れがある。好ましい揮発性塩基は、入手が容易なアンモニア水で、沸点は約４０℃（２５％）である。その他、低級アルキルアミン、エチレンジアミンなど、またはこれらの混合物も好適に使用することができる。
【００４０】
本発明の塗料は、本発明の硬化促進剤が散布されることによって成膜・固化する合成樹脂エマルションに、充填材として炭酸カルシウム、着色顔料として二酸化チタンを混合させた塗料である。本発明の塗料には塗料物性及び作業性などを向上させるために、分散剤、湿潤剤、消泡剤、凍結防止剤、増粘剤及び成膜助剤を必要に応じて加えることができる。なお、本発明の塗料は、本発明の硬化促進剤が散布されることによって、塗料の乾燥性を促進することができるものであるが、本発明の硬化促進剤が散布されない場合であっても、塗料の乾燥性が促進されないだけであって塗料が成膜・固化することに変わりはない。
【００４１】
本発明の塗装方法とは、本発明の硬化促進剤を本発明の塗料と共に路面に塗布することを特徴とする水性路面表示塗料の塗布方法である。本発明の硬化促進剤を本発明の塗料と共に路面に塗布するとは、本発明の硬化促進剤と本発明の塗料を同時に同じ箇所に塗布及び散布することをいい、これにより、本発明の塗料に本発明の硬化促進剤を好適に溶かすことができ、塗料の乾燥性を促進することができる。なお、本発明の塗布方法は、これに限定されることなく、例えば、本発明の硬化促進剤を、本発明の塗料の塗布に際し予め散布する方法であっても、路面に塗布された本発明の塗料上に後から散布する方法であっても、本発明の塗料に本発明の硬化促進剤を好適に溶かすことができる限り、同じように塗料の乾燥性を促進することができる。
【００４２】
本発明の硬化促進剤の塗料への散布量は、塗料に対し０．５〜５重量％程度が好ましい。塗料を好適に成膜・固化させることができ、また、塗料が成膜・固化した塗膜の物性が満たされたものとなるからである。０．５重量％未満だと塗布された塗料を十分に成膜・固化することができない恐れがあり、一方、５重量％以上だと塗料が成膜・固化した塗膜の視感反射率が劣るといった、塗膜の物性が満たされない恐れがある。なお、硬化促進剤の散布量は、硬化促進剤である金属化合物の散布量を表し、硬化促進剤分散液である場合には溶媒分の塗布量を含まないものとする。
【００４３】
水性路面標示塗料用硬化促進剤と、水性路面標示塗料からなる路面標示塗料セットとは、本発明の硬化促進剤と本発明の塗料からなる組み合わせからなるセットである。この路面標示塗料セットを用いることにより、本発明の塗装方法を好適に実施することができる。
【実施例】
【００４４】
以下、本発明の実施例及び比較例に基づいて、本発明をより具体的に説明する。
なお、比較例４を除く、塗料の結合材としての合成樹脂エマルションには、ローム・アンド・ハース社製の「Ｆａｓｔｒａｃｋ５３」を使用した。この合成樹脂エマルションは、本発明の硬化促進剤によって好適に成膜・固化する合成樹脂エマルションである。ただし、これに限定されることなく、本発明の硬化促進剤によって成膜・固化する合成樹脂エマルションであれば、本発明の効果を達成し得る。
【００４５】
表１は実施例及び比較例を示し、実施例及び比較例の塗料配合と用いた硬化促進剤を記載し、併せて、発明の効果に係わる試験の試験結果を記載した。発明の効果に係わる試験として、塗膜の乾燥時間、硬化促進剤の安定性および耐アルカリ性の試験があり、各々の試験方法については以下に記載する。
【００４６】
なお、本発明の塗料および本発明の硬化促進剤についての一般的な試験の規格として、ＪＩＳ  Ｋ  ５６６５（路面標示用塗料）２種があり、これに準じた試験結果を表２に記載する。
【００４７】
塗膜の乾燥時間は、ＪＩＳ  Ｋ  ５６６５（路面標示用塗料）２種のタイヤ付着性に準拠し、塗料の塗装後１分毎にタイヤ付着性を測定し、タイヤに塗膜が付着しなくなる時間を測定した。なお、硬化促進剤は塗料と共に塗布した。
【００４８】
硬化促進剤の安定性は、ＪＩＳ  Ｋ  ５６６５（路面標示用塗料）２種の試験項目ではないが、多湿度の環境の保存を想定し、２５℃・湿度８０％の環境下で硬化促進剤を１日放置し、硬化促進剤の膨張等、異常の発生の有無を調べた。
【００４９】
耐アルカリ性は、ＪＩＳ  Ｋ  ５６６５（路面標示用塗料）２種の耐アルカリ性に準拠し、アルカリ溶液に１８時間浸した塗膜に、膨れ、割れ、剥がれ及び穴を認めるか否かによって判断した。
【００５０】
【表１】
2008007745.tif 000002
【００５１】
【表２】
2008007745.tif 000003
【００５２】
以下に、実施例及び比較例の試験結果を記載するが、比較例については、上記の発明の効果に係わる試験のうち効果が認められない又は試験として不合格の項目のみ記載する。
【００５３】
なお、ＪＩＳ  Ｋ  ５６６５（路面標示用塗料）２種に規定されている試験項目の内、上記の発明の効果に係わる試験に含まれる試験以外の試験項目では、実施例及び比較例の全てにおいて、不合格となるような満たされない結果は確認できなかった。
【００５４】
実施例１から実施例４
硬化促進剤として実施例１では酸化亜鉛を、実施例２では酸化マグネシウムを、実施例３では水酸化亜鉛を、実施例４では水酸化マグネシウムを、実施例５では酸化亜鉛５０％分散液を使用した。路面標示用塗料は、アンモニア水（２５％）を０．２重量％添加することによって塗料のｐＨを１１に調整した塗料を使用した。
【００５５】
（乾燥時間）
実施例１および２では３分で塗料が乾燥し、著しい乾燥促進効果が見られた。
実施例３および４では４分で塗料が乾燥し、著しい乾燥促進効果が見られた。
実施例５では５分で塗料が乾燥し、著しい乾燥促進効果が見られた。
【００５６】
（硬化促進剤の安定性）
乾燥剤に膨張等の変化は認められず、異常の発生は認められなかった。
【００５７】
（耐アルカリ性）
塗膜に、膨れ、割れ、剥がれ又は穴の発生は認められなかった。
【００５８】
比較例１
硬化促進剤は使用しなかった。路面標示用塗料は、アンモニア水（２５％）を０．２重量％添加することによって塗料のｐＨを１１に調整した塗料を使用した。
【００５９】
（乾燥時間）
硬化促進剤を使用しないと、乾燥に１０分を要し乾燥が促進されることはない。
【００６０】
比較例２
硬化促進剤として酸化カルシウムを使用した。路面標示用塗料は、アンモニア水（２５％）を０．２重量％添加することによって塗料のｐＨを１１に調整した塗料を使用した。
【００６１】
（硬化促進剤の安定性）
乾燥剤が、著しく膨張した。空気中の水分と反応したためと考えられる。
【００６２】
比較例３
硬化促進剤として酸化亜鉛使用した。路面標示用塗料は、塗料のｐＨの調整を行っていない塗料を使用した。
【００６３】
（乾燥時間）
乾燥時間に７分を要した。塗料のｐＨが１０未満であるため、硬化促進剤が十分に塗料に溶けなかったためと考えられる。
【００６４】
比較例４
硬化促進剤として酸化亜鉛を使用した。面標示用塗料の合成樹脂エマルションには、建築仕上塗材等に使用されているアクリル系合成樹脂エマルションを使用した。このアクリル系合成樹脂エマルションは、本発明の硬化促進剤によって成膜・固化する合成樹脂エマルションではないものである。路面標示用塗料は、アンモニア水（２５％）を０．２重量％添加することによって塗料のｐＨを１１に調整した塗料を使用した。
【００６５】
（乾燥時間）
１５分以上経過しても塗料が乾燥することはなかった。本発明の硬化促進剤によって成膜・固化する合成樹脂エマルションではないためと考えられる。
【００６６】
比較例５
硬化促進剤として酸化亜鉛を使用した。路面標示用塗料は、アミノメチルプロパノールを０．２重量％添加することによって塗料のｐＨが１１に調整した塗料を使用した。なお、アミノメチルプロパノールは、塗料の成膜・固化の際に揮発しない塩基である。
【００６７】
（耐アルカリ性）
塗膜に膨れが見られた。アミノメチルプロパノールが塗料の乾燥過程で揮発せずに塗膜に残ったために、アルカリ溶液に対し塗膜が溶けたものと考えられる。
【００６８】
比較例６
硬化促進剤として酸化亜鉛を使用した。路面標示用塗料は、アンモニア水（２５％）を３．６重量％添加することによって塗料のｐＨを１２．５に調整した塗料を使用した。
【００６９】
（乾燥時間）
乾燥時間に１０分を要した。アンモニア水（２５％）を３．６重量％添加したために揮発成分が多くなり、塗料の成膜・固化に時間を要したと考えられる。